FR 2662637 A1 19911206 FR 9006805 A 19900531 La présente invention concerne un procédé de réalisation de tôle de structure multicouche dite tôle sandwich et la tôle obtenue par le procédé, tôle com- posée d'au moins deux feuilles métalliques laminées formant substrat, assemblées par au moins une âme qui assure la cohésion de la structure. Les tôles de structure multicouche sont développées pour répondre à trois objectifs princi- paux: atténuation de leur tendance à entrer en résonnance amortissement des bruits aériens (indus- trie automobile, électromécanique, électoménager) besoins esthétiques et sensitifs d'aspect, de toucher, de sonorité. La prise en compte de ces considérations oriente vers l'élaboration de matériaux susceptibles d'absorber une partie de l'énergie vibratoire lorsque ledit matériau est soumis à vibration. La dissipation de l'énergie vibratoire sous forme de chaleur se fait dans un matériau viscoélas- tique par exemple un polymère-et le choix judicieux de ce polymère permet d'adapter les propriétés d'amortis- sement, en fonction des plages de température et des fréquences d'utilisation. Dans le but d'élaborer des tôles de struc- ture multicouche présentant les trois caractéristiques citées ci-dessus, il a été réalisé des assemblages de feuilles métalliques associées à une âme par exemple en résine époxy ou phénolique Ces résines organiques sont, soit polymérisées entre les feuilles métalliques pressées et chauffées, soit insérées entre lesdites feuilles après polymérisation, sous la forme d'un film. Afin de réduire la résistance électrique des résines insérées entre les feuilles, et cela pour permettre le soudage par point, il est connu de char- ger ces résines en microparticules conductrices de l'électricité comme par exemple des billes de nickel, les résines placées entre les feuilles métalliques chargées ou non chargées de particules conductrices étant polymérisables. L'utilisation de telles tôles de structure multicouche ne convient pas nécessairement dans des domaines d'application o les feuilles métalliques dont elles sont constituées ont par exemple, l'incon- vénient de se désolidariser de l'âme de résine par un manque d'adhérence, en particulier, lorsque lesdites structures multicouches sont soumises à des contrain- tes mécaniques, soit lors de leur déformation perma- nente après emboutissage, soit sous l'effet d'une énergie vibratoire dans un domaine particulier de fréquences. Le but de l'invention est donc l'obtention de tôles de structure multicouche offrant des caracté- ristiques spécifiques phoniques et mécaniques asso- ciées à une fabrication simplifiée due à la nature des matériaux utilisés pour constituer l'âme. L'invention a ainsi pour objet un procédé de réalisation de tôles de structure multicouche carac- térisé en ce que, on enduit au moins une feuille métallique d'une suspension constituée de particules dans un milieu de dispersion aqueux et/ou organique, on applique sur la feuille enduite avec la suspension une autre feuille pour former une structure multicouche, on presse la structure multicouche, on élève la température de la structure multicouche afin de provoquer l'évaporation partielle ou totale du milieu aqueux et/ou organique et l'agglo- mération des particules en suspension dans le milieu de dispersion. Dans une forme particulière de réalisation de l'invention on effectue un séchage partiel de ladite suspension préalablement à l'application d'une feuille sur la feuille enduite de la suspension. Avantageusement, la suspension contient des particules d'un homopolymère choisi parmi le poly- (acétate de vinyle), le poly(chlorure de vinyle), le polystyrène et le polybutadiène, ou des particules d'un copolymère choisi parmi les polymères styrène/- butadiène, acétate de vinyle/ester maléique, ester acrylique/styrène, ou encore un mélange pondéré de particules d'homopolymère et de copolymère. De préférence, la suspension est réalisée dans un milieu de dispersion choisi parmi l'eau, les alcools, les cétones, les hydrocarbures aromatiques, l'essence de térébenthine et le butyl diglycol. De manière avantageuse la suspension con- tient en outre un composé plastifiant. De préférence, le composé plastifiant est choisi parmi le dibutylphalate, le tributylphosphate, un ester et un polyester. De manière avantageuse, la suspension contient en outre un composé épaississant, choisi de préférence parmi un caséinate alcalin, un sel poly- acrylique, la carboxyméthylcellulose, l'hydroxy- éthylcellulose et la méthylcellulose. L'invention a également pour objet une tôle de structure multicouche dite tôle sandwich réalisée par le procédé décrit ci-dessus. Parmi les caractéristiques avantageuses de la tôle multicouche selon l'invention, l'âme est cons- tituée essentiellement de particules agglomérées formant un film d'extrait secs. Les particules agglomérées consistent en un homopolymère choisi parmi le poly(acétate de vinyle), le poly(chlorure de vinyle), le polystyrène et le polybutadiène ou un copolymère choisi parmi les copo- lymères styrène/butadiène, acétate de vinyle/ester maléique et ester acrylique/styrène ou un mélange pondéré de particules d'homopolymère et de copolymère. Avantageusement, au moins une feuille est en acier, en aluminium ou encore en acier au carbone inoxydable. L'invention sera mieux comprise à l'aide de la description qui va suivre, donnée uniquement à titre d'exemple, pour la compréhension de laquelle on se référera aux dessins sur lesquels, les figures 1 et 2 représentent les va- leurs du coefficient d'amortissement 3 d'une tôle multicouche selon l'invention, dont l'âme est réalisée à partir d'une suspension de poly(acétate de vinyle), coefficient d'amortissement déterminé d'une part, en fonction de la fréquence (fig 1) et d'autre part en fonction de la température (fig 2) pour deux fré- quences données ( 3700 Hz et 4600 Hz). la figure 3 représente l'énergie de pelage obtenue lors d'une mesure de pelage en T en fonction de la vitesse de pelage pour une tôle élaborée suivant le procédé de l'invention et pour une même tôle sou- mise à un test d'humidité. Le procédé selon l'invention, pour la réali- sation de tôles de structure multicouche dites tôles sandwich, consiste à enduire au moins une feuille métallique, par exemple laminée à froid et dont l'épaisseur est comprise entre 0,1 et 0,3 mm, d'une suspension constituée de particules d'homopolymère et/ou de copolymère dans un milieu de dispersion aqueux et/ou organique. Lorsque l'enduction au moyen de la suspen- sion est réalisée, on applique sur la feuille enduite de la suspension une seconde feuille Puis on presse la structure multicouche ainsi obtenue en élevant la température afin d'obtenir un extrait sec d'homopo- lymère et/ou copolymère, après évaporation d'une partie ou de la totalité des constituants du milieu aqueux et/ ou organique L'élévation de température de la suspension peut avoir lieu, soit pendant l'applica- tion sous pression de la deuxième feuille métallique, soit après l'application de celle-ci. Dans un mode particulier de réalisation on sèche préalablement et partiellement la suspension avant l'application de la deuxième tôle. Après séchage entre deux feuilles métalli- ques, la suspension forme une âme qui assure la cohésion de l'ensemble et confère à la tôle de structure multicouche des propriétés remarquables d'amortissement et d'insonorisation. L'âme a avantageusement une épaisseur variant de 10 à 200 micromètres Les suspensions pour l'obtention de l'âme sont constituées de particules d'homopolymère comme par exemple le poly(acétate de vinyle), le poly(chlorure de vinyle), le polystyrène, le polybutadiène ou de copolymères comme par exemple les polymères styrène/butadiène, acétate de vinyle- /ester maléique, ester acrylique/styrène, ou encore d'un mélange en proportion déterminée des particules ci-dessus énumérées. Les suspensions selon l'invention forment après séchage des extraits secs compris entre 40 et % en volume, le diamètre des particules en suspen- sion variant de 0,1 à 3 micromètres. La viscosité des suspensions dépend de l'ex- trait sec, du milieu de dispersion utilisé comme par exemple l'eau, les alcools, les cétones, les hydro- carbures aromatiques, l'essence de térébentine et le butyl diglycol. La viscosité peut être ajustée en ajoutant une quantité déterminée d'un épaississant par exemple de type cellulosique ou acrylique, ou encore d'un plastifiant comme le dibutylphtalate, le tributyl- phosphate ou un mélange pondéré des constituants épaississants et plastifiants. La viscosité est aussi fonction de l'extrait sec utilisé dans la suspension La viscosité et les caractéristiques Théologiques de la suspension peuvent être ainsi adaptées à la technique d'enduction de la suspension par exemple par rouleau applicateur, raclette, ou toutes autres techniques Il est aussi possible d'ajuster la mouillabilité de la suspension pour différentes compositions de feuilles de métal constituant la structure multicouche. Ces opérations d'assemblage des tôles for- mant substrat peuvent se dérouler sous une presse à plateaux chauffants lors de l'élaboration de tôles de structure multicouche planes ou encore sur une ligne de calendrage pour fabriquer des tôles de grande lon- gueur conditionnées sous forme de bobines. Les résultats des essais décrits ci-après permettront de mieux mettre en évidence les propriétés des tôles de structure multicouche dite tôles san- dwich, élaborées par le procédé de l'invention, les feuilles composant les tôles sandwich étant en acier inoxydable laminé. Deux caractéristiques physiques ont été mesurées: les caractéristiques d'amortissement et d'adhésion. a) Caractéristiques d'amortissement Les caractéristiques d'amortissement sont déterminées par la mesure du coefficient d'amortis- sement, ou facteur de perte, noté À, en utilisant un dispositif basé sur la mise en évidence des pics de résonance sous vibration continue. A cet effet, des éprouvettes de dimensions normalisées sont disposées verticalement, l'une des extrémités étant encastrée, l'autre étant libre Ces éprouvettes sont soumises à des vibrations forcées dans une gamme de fréquence de 10 Hz à 5000 Hz. Un émetteur électromagnétique crée une virbation transversale à l'extrémité libre et un récepteur identique mesure l'amplitude de la vibration près de l'extrémité encastrée Au cours d'un balayage en fréquence, la courbe du gain émetteur/récepteur (courbe de résonnance) passe par plusieurs pics dont la largeur est directement liée au coefficient d'amortissement Si f est la fréquence et A F, la largeur du pic à mi-hauteur, le facteur de perte est donné par p = A F/f 0. Par un balayage très fin en fréquence autour des fréquences de résonnance déterminées après un balayage plus large, il est possible de tracer une courbe représentant le facteur d'amortisseur t en fonction de la fréquence. Les figures 1 et 2 présentent d'une part, les valeurs du coefficient d'amortissement p d'une tôle de structure multicouche en fonction de la fréquence et d'autre part, les valeurs du coefficient P en fonction de la température de la tôle à deux fréquences données. Dans l'exemple, la tôle selon l'invention est constituée d'une structure multicouche formée d'une âme de 70 pm pressées entre deux tôles laminées en acier inoxydable de 0,2 mm d'épaisseur L'âme est obtenue avec une suspension dont les particules de poly(acétate de vinyle) ont un diamètre de 1 à 2 pm. Le séchage de la suspension a été obtenu en soumettant l'ensemble à une pression de 105 Pa et à un chauffage à 200 'C pendant 2 mn pour obtenir un extrait sec de 54 %. Le coefficient d'amortissement ou coeffi- cient de perte È, est compris dans l'intervalle entre 0,01 et 0,1, dans un domaine de fréquence compris entre 2 x 103 et 104 Hertz (figure 1) et dans un intervalle de température compris entre 20 et 120-C à la fréquence de 3700 Hz (figure 2). b) Caractéristiques d'adhésion Les caractéristiques d'adhésion sont déter- minées par la mesure de l'énergie de pelage en T. Les pelages à 180 ou en T, par exemple dans une machine de traction, sont plus particulièrement utilisés pour les matériaux flexibles possédant les dimensions et des propriétés physiques leur permettant une flexion susceptible d'atteindre un angle de 180 ou 90 sans qu'aucune fissure n'apparaisse dans les feuilles extérieures. Le résultat de la mesure est l'obtention d'une force de pelage brute ne distinguant pas la force d'adhésion ou de cohésion en pelage, de la force nécessaire pour plier les feuilles en forme de T. A partir d'une loi de comportement élasto- plastique, un calcul de l'énergie de déformation des feuilles permet de déduire l'énergie de pelage dépensée pour rompre les liaisons d'adhésion métal- /polymère. La résistance au pelage exprimée en N/m ou en J/m 2 est le rapport d'une force à une dimension (largeur de la tôle). La figure 3 présente une caractéristique de pelage en T en fonction de la vitesse de pelage. En fonction de la vitesse de pelage, l'adhé- sion est sensiblement constante est égale à environ 2 KJ/m 2 après élaboration de la tôle (courbée), et de 1 KJ/m 2, après que l'échantillon ait séjourné 10 jours dans de l'eau à 70 'C (courbe 2). Le tableau I ci-dessous regroupe les carac- téristiques de l'exemple ci-dessus décrit ainsi que celles de différentes tôles de l'invention. Caractéristiques de la tôle multicouche TABLEAU I Nature des particules de la suspension poly(acétate polymère polymère de vinyle) acétate/maléate styrène/butadiène Epaisseur de l'âme 70 100 80 ("m) 0 des particules I 0,1 0,2 1 1 0,5 2 1 0,15 (Pm) Viscosité (m Pa S à 50 t/mn) 5 000 + 2 000 100 + 50 Extrait sec 54 55 50 (%) Epaisseur de la tôle (mm) 0,2 0,2 0,2 Référence du matériau AISI 304 AISI 304 AISI 304 de la tôle Coefficient de 10-3 10-2 l 10-2-10-1 2 10-33 102 perte 3 Intervalle de fré- quences (X 103 Hertz) l 0,1-4 l l 0,01-4 J I 0,01-4 Intervalle de tem- pératures ('C) t 20 150 I I 20 150 1 1 20 150 Energie de pelage en T (J/m 2) 2 200 1000 800 Energie de pelage en T après vieil- lissement (J/m 2) 600 550 300 1 1 Les différentes suspensions peuvent être utilisées dans la fabrication de tôles de structure multicouche dont les tôles substrats sont en acier, aluminium ou en acier inoxydable. Les caractéristiques de la structure multi- couche selon l'invention peuvent être mises en évi- dence dans un exemple de réalisation tel qu'un lave- vaisselle. Les moteurs, pompe de vidange, électrovanne, moyens de chauffage et de filtration des eaux usées génèrent essentiellement, dans ce type de réalisation un bruit aérien. La cuve du lave-vaisselle est réalisée avec une tôle de structure multicouche selon l'invention composée d'éléments pliés ou emboutis, structure dont les feuilles ont une épaisseur sensiblement égale à 0,2 mm et une âme formée essentiellement de poly- (acétate de vinyle) d'épaisseur d'environ 0,1 mm. L'atmosphère humide du lave-vaisselle, lors de son utilisation, nécessite qu'au moins la feuille de la structure constituant la surface interne de la cuve soit en acier inoxydable. Les caractéristiques physiques de la struc- ture multicouche de la tôle de la cuve sont détermi- nées en fonction des différents facteurs de bruits générés, lors du fonctionnement du lave-vaisselle par les éléments et moyens de fonctionnement tant internes qu'externes constituant le lave-vaisselle. En testant le niveau de bruit de deux ma- chines à laver la vaisselle de même type, l'une ser- vant de référence munie d'une cuve dont les parois sont en tôle d'acier inoxydable partiellement revêtu de bitume, l'autre étant munie d'une cuve dont les parois sont en tôle de structure multicouche, selon l'invention, il est constaté que les niveaux de bruit du lave-vaisselle à une cuve en tôle multicouche est réduit de plus de 15 décibels. Outre une diminution du niveau sonore du lave-vaisselle en fonctionnement, le faible coeffi- cient thermique en transmission, des parois en struc- ture multicouche améliore aussi son isolation thermi- que. REVENDICATIONS 1 Procédé de réalisation d'une tôle de structure multicouche dite tôle sandwich, composée de feuilles métalliques laminées formant substrat, liées entre elles par une âme qui assure la cohésion de la structure, caractérisé en ce que, on enduit au moins une feuille métallique d'une suspension constituée de particules dans un milieu de dispersion aqueux et/ou organique, on applique sur la feuille enduite avec la suspension une autre feuille pour former une structure multicouche, on presse la structure multicouche, on élève la température de la structure multicouche afin de provoquer l'évaporation du milieu aqueux et/ou organique et l'agglomération des parti- cules en suspension dans le milieu de dispersion. 2 Procédé selon la revendication 1, carac- térisé en ce qu'on effectue un séchage partiel de ladite suspension préalablement à l'application d'une feuille sur la feuille enduite avec la suspension. 3 Procédé selon la revendication 1, carac- térisé en ce que la suspension contient des particules d'homopolymère choisi parmi le poly(acétate de vi- nyle), le poly(chlorure de vinyle), le polystyrène et le polybutadiène, ou des particules de copolymère choisi parmi les polymères styrène/butadiène, acétate de vinyle/ester maléique et ester acrylique/styrène ou un mélange de particules d'homopolymère et de copolymère. 4 Procédé selon la revendication 1, carac- térisé en ce que la suspension est réalisée dans un milieu de dispersion choisi parmi l'eau, les alcools, les cétones, les hydrocarbures aromatiques, l'essence de térébentine et le butyl diglycol. Procédé selon la revendication 1, carac- térisé en ce que la suspension contient en outre un composé plastifiant. 6 Procédé selon la revendication 5, carac- térisé en ce que le composé plastifiant est choisi parmi le dibutylphtalate, le tributylphosphate, un ester et un polyester. 7 Procédé selon la revendication 1, carac- térisé en ce que la suspension contient en outre un composé épaississant. 8 Procédé selon la revendication 7, carac- térisé en ce que le composé épaississant est choisi parmi un caséinate alcalin, un sel polyacrylique, la carboxyméthylcellulose, l'hydroxyéthylcellulose et la méthylcellulose. 9 Tôle de structure multicouche dite tôle sandwich caractérisée en ce qu'elle est réalisée par le procédé selon l'une quelconque des revendications 1 à 8. Tôle de structure multicouche selon la revendication 9, caractérisée en ce que l'âme est formée essentiellement de particules formant un film d'extraits secs. 11 Tôle de structure multicouche selon la revendication 9, caractérisée en ce que l'âme est formée essentiellement d'un homopolymère choisi parmi le poly(acétate de vinyle), le poly(chlorure de vi- nyle), le polystyrène et le polybutadiène, ou d'un copolymère choisi parmi les polymères styrène/buta- diène, acétate de vinyle/ester maléique et ester acry- lique/styrène ou d'un mélange de particules d'homopo- lymère et de copolymère. 12. revendication feuille est en 13. revendication feuille est en 14. revendication feuille est en Tôle de structure multicouche selon la 9, caractérisée en ce que au moins une acier. Tôle de structure multicouche selon la 9, caractérisée en ce qu'au moins une aluminium. Tôle de structure multicouche selon la 9, caractérisée en ce qu'au moins une acier inoxydable.